(57)【要約】   本発明の分散剤を被覆した炭素粒子の製造方法は、炭素粒子と分散剤を含有する液状混合物を供給する手段、及びその液状混合物にせん断力を付加し、それによって、分散剤を被覆した炭素粒子を形成する手段を含む。
2008542517.tif 000002
【特許請求の範囲】
【請求項１】
（ａ）炭素粒子と分散剤を含有する液状混合物を供給する手段、及び
（ｂ）その液状混合物にせん断力を付加し、それによって、分散剤を被覆した炭素粒子を形成する手段を含むことを特徴とする分散剤を被覆した炭素粒子の製造方法。
【請求項２】
該供給手段（ａ）が、（ａ１）充填床を有する室の中に、その液状混合物を供給する手段を含む請求項１に記載の分散剤を被覆した炭素粒子の製造方法。
【請求項３】
該付加手段（ｂ）が、（ｂ１）充填床を回転させて、その液状混合物を充填床に通過させ、それによってその液状混合物にせん断力を付加する手段を含む請求項１に記載の分散剤を被覆した炭素粒子の製造方法。
【請求項４】
（ｃ）形成された分散剤を被覆した炭素粒子をその液体から除去する手段を含む請求項１に記載の分散剤を被覆した炭素粒子の製造方法。
【請求項５】
該除去手段（ｃ）が、（ｃ１）形成された分散剤を被覆した炭素粒子をその液状混合物からろ別する手段、及び（ｃ２）そのろ別された分散剤を被覆した炭素粒子を乾燥する手段を含む請求項４に記載の分散剤を被覆した炭素粒子の製造方法。
【請求項６】
炭素粒子が、アセチレンブラック、チャンネルブラック、ファーナンスブラック、ランプブラック、サーマルブラック及びそれらの組合せからなる群から選ばれるカーボンブラック粒子である請求項１に記載の分散剤を被覆した炭素粒子の製造方法。
【請求項７】
分散剤を被覆した炭素粒子が、ナノサイズの粒子、マイクロサイズの粒子又はそれらの組合せである請求項１に記載の分散剤を被覆した炭素粒子の製造方法。
【請求項８】
付加手段（ｂ）が、（ｂ２）約１０〜１００，０００ｍ２／ｓ、約１０〜８０，０００ｍ２／ｓ、約１０〜６０，０００ｍ２／ｓ、約１０〜４０，０００ｍ２／ｓ、約１０〜２０，０００ｍ２／ｓ、約１０〜１０，０００ｍ２／ｓ、約１０〜８，０００ｍ２／ｓ、約１５〜６，０００ｍ２／ｓ、及び約２０〜５，０００ｍ２／ｓからなる群から選ばれた加速度で、その液状混合物を充填床に通過させる手段を含む請求項１に記載の分散剤を被覆した炭素粒子の製造方法。
【請求項９】
（ｄ）その液状混合物に作用するせん断力の大きさを変化させて、分散剤を被覆した炭素粒子の粒径を調節する手段を、さらに含む請求項１に記載の分散剤を被覆した炭素粒子の製造方法。
【請求項１０】
供給手段（ａ）が、（ａ２）その液状混合物と共に、界面活性剤を供給する手段を含む請求項１に記載の分散剤を被覆した炭素粒子の製造方法。
【請求項１１】
該供給手段（ａ）が、（ａ２）炭素粒子の重量に対して、約０．１重量％〜約５０重量％、約０．１重量％〜約４０重量％、約０．１重量％〜約３０重量％、約０．１重量％〜約２０重量％、約０．１重量％〜約１０重量％、約０．１重量％〜約１重量％、約１重量％〜約５０重量％、約０．５重量％〜約３０重量％、約１０重量％〜約５０重量％、約２０重量％〜約５０重量％、約３０重量％〜約５０重量％、約４０重量％〜約５０重量％からなる群から選ばれた重量％の量で、その分散剤の量を供給する手段を含む請求項１に記載の分散剤を被覆した炭素粒子の製造方法。
【請求項１２】
分散剤が、高分子分散剤である請求項１に記載の分散剤を被覆した炭素粒子の製造方法。
【請求項１３】
高分子分散剤が、アニオン性高分子分散剤、カチオン性高分子分散剤、非イオン性高分子分散剤及びこれらの組合せからなる群から選ばれたものである請求項１２に記載の分散剤を被覆した炭素粒子の製造方法。
【請求項１４】
アニオン性高分子分散剤が、親水性モノマーからなるポリマー、疎水性モノマーからなるポリマー、それらのポリマーの塩及びこれらの組合せからなる群から選ばれたものである請求項１３に記載の分散剤を被覆した炭素粒子の製造方法。
【請求項１５】
液状混合物の液体が、水、液状炭化水素及びそれらの組合せからなる群から選ばれたものである請求項１に記載の分散剤を被覆した炭素粒子の製造方法。
【請求項１６】
液状炭化水素が、N−メチル−２−ピロリディノン、ｎ−ヘプタン、シクロヘキサン、デカン、ドデカン、メチルナフタレン、四塩化炭素、クロロホルム、１−プロパノール、２−プロパノール及びそれらの組合せからなる群から選ばれたものである請求項１５に記載の分散剤を被覆した炭素粒子の製造方法。
【請求項１７】
分散剤を被覆した炭素粒子の粒径が、約５ｎｍ〜約５００ｎｍ、約５ｎｍ〜約４００ｎｍ、約５ｎｍ〜約３００ｎｍ、約５ｎｍ〜約２００ｎｍ、約５ｎｍ〜約１００ｎｍ、約５ｎｍ〜約５０ｎｍ、約２５０ｎｍ、約１５ｎｍ〜約５００ｎｍ、約５０ｎｍ〜約５００ｎｍ、約１００ｎｍ〜約５００ｎｍ、約１０ｎｍ〜約３００ｎｍ、及び約１００ｎｍ〜約３００ｎｍからなる群から選ばれたものである請求項１に記載の分散剤を被覆した炭素粒子の製造方法。
【請求項１８】
充填床の充填物が、ワイヤーメッシュ、多孔板、段ボール状板、海綿状充填物、及びこれらの組合せからなる群から選ばれたものである請求項２に記載の分散剤を被覆した炭素粒子の製造方法。
【請求項１９】
（ｅ）その付加手段（ｂ）の前又はその付加手段（ｂ）の間に、炭素粒子の粒径を、減少させる手段を含む請求項１に記載の分散剤を被覆した炭素粒子の製造方法。
【請求項２０】
（ｆ）その付加手段（ｂ）の前又はその付加手段（ｂ）の間に、その液状混合物を充填床に通過させることにより、炭素粒子の粒径を、減少させる手段を含む請求項２に記載の分散剤を被覆した炭素粒子の製造方法。
【請求項２１】
約３℃〜約９５℃、約１０℃〜約９５℃、約２０℃〜約９５℃、約２０℃〜約９５℃、約３０℃〜約９５℃、約４０℃〜約９５℃、及び約４０℃〜約８０℃からなる群から選ばれた温度で、その液状混合物を維持する請求項１に記載の分散剤を被覆した炭素粒子の製造方法。
【請求項２２】
供給手段（ａ）が、（ａ３）その液状混合物と共に表面改質剤を供給する手段を含む請求項１に記載の分散剤を被覆した炭素粒子の製造方法。
【請求項２３】
請求項１の製造方法から得られた分散剤を被覆した炭素粒子の懸濁液。
【請求項２４】
請求項１の製造方法から得られた分散剤を被覆した炭素粉末。
【発明の詳細な説明】
【技術分野】
【０００１】
本発明は、一般的には、分散剤を被覆した炭素粒子の製造方法に関する。
【背景技術】
【０００２】
炭素粒子、特にナノサイズのカーボンブラック粒子は、通常、物質の充填剤として、物質の増強剤として、又は高性能リチウムイオンバッテリーの中に、用いられている。
炭素の形状は、「カーボンブラック」である。カーボンブラックの大部分のタイプは、９７％超〜９９％の元素炭素を含んでいる。カーボンブラックは、炭化水素の調整された気相熱分解により製造された高度に分散された元素炭素の粉体形状である。幾つかの市販製造品のカーボンブラックの平均粒径は、０．０１〜０．４マイクロメートル（μｍ）である。カーボンブラックの粒子は、０．１〜８．０μｍの範囲の直径を有する大きな凝集粒子に結合する傾向がある。また、これらの凝集粒子は、広い粒径分布を持つ傾向がある。狭い粒径分布の範囲内の比較的均一な粒径を有することは、カーボンブラック粒子のある特定の用途には望ましい。しかしながら、上記のように、カーボンブラック粒子は、十分に分散しておらず、大きな粒子体に凝集する傾向がある。この凝集は、高い油吸収と低い表面電荷を有するカーボンブラック粒子により起こると信じられている。
【０００３】
これを克服するために、炭素粒子は、凝集体を形成する傾向を減少させるために分散剤で被覆されることができる。この分散剤による被覆は、分散剤で被覆された炭素粒子の粒径分布が、本質的に、経時的に一定であるままであり、これにより、炭素粒子を安定化させることを保証している。十分に分散されたカーボンブラック粒子の現在の製造方法は、第一に、分散剤や界面活性剤等の添加剤を添加する前に、グラインダー、コロイドミル、ボールミル、サンドミル及び高速混合などの方法により、カーボンブラック粒子の粒径を減少させることを含む。しかしながら、これらの製造方法においては、炭素粒子の構造に損害を与えるか、又は破壊することができ、そして、もしかすると望まれない副生成物を生じさせることができる、粒子同士の高度の機械接触がある。さらに、その分散時間が比較的長く、形成された粒子の粒径に関して調整することができないことがある。
それ故に、上記１以上の欠点を克服するか、又は少なくとも改善する製造方法が要求されている。
【発明の開示】
【発明が解決しようとする課題】
【０００４】
本発明は、十分に分散された炭素粒子の製造方法を提供することを目的とする。
【課題を解決するための手段】
【０００５】
本発明は、第１の見地によれば、（ａ）炭素粒子と分散剤を含有する液状混合物を供給する手段、及び（ｂ）その液状混合物にせん断力を付加し、それによって、分散剤を被覆した炭素粒子を形成する手段を含むことを特徴とする分散剤を被覆した炭素粒子の製造方法を提供する。
第２の見地によれば、（ａ）充填床を有する室（チャンバー）の中に、炭素粒子と分散剤を含有する液状混合物を供給する手段、及び（ｂ）充填床を回転させて、その液状混合物を充填床に通過させ、それによってその液状混合物にせん断力をもたらし、分散剤を被覆した炭素粒子を形成することを特徴とする分散剤を被覆した炭素粒子の製造方法を提供する。
【０００６】
第３の見地によれば、（ａ）炭素粒子と分散剤を含有する液状混合物を供給する手段、及び（ｂ）その液状混合物にせん断力を付加し、それによって、分散剤を被覆した炭素粒子の懸濁液を形成する手段を含む製造方法で製造された、分散剤を被覆した炭素粒子の懸濁液を提供する。
第４の見地によれば、（ａ）炭素粒子と分散剤を含有する液状混合物を供給する手段、（ｂ）その液状混合物にせん断力を付加し、それによって、分散剤を被覆した炭素粒子を形成する手段及び、（ｃ）形成された分散剤を被覆した炭素粒子をその液体から除き、該分散剤で被覆された炭素粉体を提供する手段を含む製造方法で製造された、分散剤を被覆した炭素粉体を提供する。
【発明の効果】
【０００７】
本発明の分散剤を被覆した炭素粒子の製造方法により得られた炭素粒子は、十分な分散性を有している。
【発明を実施するための最良の形態】
【０００８】
（定義）
ここで使用されている以下に示す単語及び用語は、以下に示された意味を持つ。
特に断らない限り、「含有している（ｃｏｍｐｒｉｓｉｎｇ）」、「含有する（ｃｏｍｐｒｉｓｅ）」、及びそれらの文法的変形の用語は、開放的言葉又は包括的な言葉を表わすことを指向し、その結果、それらは、列挙された要素を含むのみならず、付加的な、列挙されていない要素の包含を許すものである。
【０００９】
ここで使用されている「分散剤（ｄｉｓｐｅｒｓａｎｔ）」又は「分散している剤（ｄｉｓｐｅｒｓｉｎｇ  ａｇｅｎｔ）」の用語は、ナノサイズの炭素粒子及び／又はマイクロサイズの炭素粒子の均一な懸濁又は分離を促進する表面活性剤を暗示するものである。適用できる分散剤は、マックカットチェオン（ＭｃCｕｔｃｈｅｏｎ’ｓ）の機能性物質の北米版（１９９４）の第１２２〜１４２頁に、また、同様に、マックカットチェオン（ＭｃCｕｔｃｈｅｏｎ’ｓ）の機能性物質の世界版（１９９４）の第４７〜５６頁に、教示されている。これらの文献は両方とも、グレン  ロック，Ｎ．J．のエムシー出版会社（マックカットチェオン部門）により発行されている。
【００１０】
ここで使用されている「分散剤を被覆した炭素粒子」の用語は、分散剤からなる外核により囲まれている炭素の内核からなる粒子を示す。
ここで使用されている「界面活性剤」の用語は、液状混合物の液体と炭素粒子間の表面張力を変えることができる如何なる組成物にも関係する。適用できる界面活性剤は、マックカットチェオン（ＭｃCｕｔｃｈｅｏｎ’ｓ）の乳化剤と洗浄剤の北米版（１９９４）の第２８７〜３１０頁に、また、同様に、マックカットチェオン（ＭｃCｕｔｃｈｅｏｎ’ｓ）の乳化剤と洗浄剤の世界版（１９９４）の第２５７〜２７８頁及び２８０頁に、教示されている。これらの文献は両方とも、グレン  ロック，Ｎ．J．のエムシー出版会社（マックカットチェオン部門）により発行されている。
【００１１】
ここで使用されている、配合成分の濃度の文脈における「約」という用語は、典型的には、記載されている値の±５％、より典型的には記載されている値の±４％、さらに典型的には記載されている値の±３％、さらに典型的には記載されている値の±２％、一層より典型的には記載されている値の±１％、一層さらに典型的には記載されている値の±０．５％を意味する。
この開示を通じて、ある態様は、範囲の形式で開示されているかもしれない。範囲の形式での記載は、単に、便宜上及び簡潔さのために過ぎず、また、開示された範囲の融通の聞かない限定として解釈されるべきではないと理解されるべきである。したがって、範囲の記載は、特に全ての副範囲と、同様にその範囲内の個々の数値も開示していると考慮すべきである。例えば、「１〜６」のような範囲の記載は、「１〜３」、「１〜４」、「１〜５」、「２〜４」、「２〜６」、「３〜６」などのような副範囲、同様に、この範囲の個々の数値、例えば、１、２、３、４、５及び６を特に開示していると考慮すべきである。これは、範囲の幅にかかわらず適用する。
【００１２】
（態様の詳しい開示）
分散剤を被覆した炭素粒子の製造方法の模範的な非限定の態様は、ここに開示される。
この製造方法は、（ａ）炭素粒子と分散剤を含有する液状混合物を供給する手段、及び（ｂ）その液状混合物にせん断力を付加し、それによって、該分散剤を被覆した炭素粒子を形成する手段を含む。
さらに、この製造方法は、（ｃ）形成された分散剤を被覆した炭素粒子をその液体から除去する手段を含む。
【００１３】
この除去手段（ｃ）は、（ｃ１）その分散剤を被覆した炭素粒子をその液状混合物からろ別する手段、及び（ｃ２）そのろ別された分散剤を被覆した炭素粒子を乾燥する手段を含む。
この製造方法は、その付加手段（ｂ）の間に、約０℃〜約９０℃、約２０℃〜約７０℃、約１０℃〜約６０℃、約２０℃〜約５０℃、約３０℃〜約５０℃、約３℃〜約９５℃、約３℃〜約８０℃、約３℃〜約７０℃、約３℃〜約６０℃、約３℃〜約５０℃、約３℃〜約４０℃、約３℃〜約５０℃、約３℃〜約６０℃、約３℃〜約７０℃、約３℃〜約８０℃、約１０℃〜約９５℃、約２０℃〜約７０℃、約２０℃〜約９５℃、約３０℃〜約９５℃、約４０℃〜約９５℃、約５０℃〜約９５℃、約６０℃〜約９５℃、約７０℃〜約９５℃、約８０℃〜約９５℃、約２０℃〜約８０℃、約３０℃〜約７０℃、及び約４０℃〜約６０℃からなる群から選ばれた範囲内の温度で、その液状混合物を維持する手段を含む。
この製造方法は、（ｅ）その付加手段（ｂ）の前又はその手段（ｂ）の間に、炭素粒子の粒径を減少させる手段を含む。その減少手段（ｅ）は、（ｅ１）その液状混合物を充填床に通過させる手段を含む。
【００１４】
（炭素粒子）
炭素粒子は、カーボンブラック粒子であってもよい。カーボンブラック粒子は、無定形炭素、黒鉛炭素、又はこれらの組合せであってもよい。
カーボンブラック粒子は、アセチレンブラック、チャンネルブラック、ファーナンスブラック、ランプブラック、サーマルブラック及びそれらの組合せからなる群から選ばれるものであってもよい。
手段（ａ）において供給されるカーボンブラック粒子は、ナノサイズの粒子、マイクロサイズの粒子又はそれらの組合せであってもよい。手段（ａ）において供給されるカーボンブラック粒子は、約５ｎｍ〜約１０００ｎｍ、約５ｎｍ〜約８００ｎｍ、約５ｎｍ〜約６００ｎｍ、約５ｎｍ〜約４００ｎｍ、約５ｎｍ〜約３００ｎｍ、約５ｎｍ〜約２００ｎｍ、約５ｎｍ〜約１００ｎｍ、約５ｎｍ〜約５０ｎｍ、約１０ｎｍ〜約１０００ｎｍ、約１５ｎｍ〜約１０００ｎｍ、約５０ｎｍ〜約１０００ｎｍ、約１００ｎｍ〜約１０００ｎｍ、約５００ｎｍ〜約１０００ｎｍ、約１０ｎｍ〜約３００ｎｍ、及び約２０ｎｍ〜約１００ｎｍからなる群から選ばれる粒径範囲を有してもよい。
【００１５】
カーボンブラック粒子は、アメリカ合衆国マサチューセッツ州ボストンのキャボットコーポレーションや、日本国東京都の三菱化学コーポレーションなどの会社から商業的に得られるものであってもよい。カーボンブラックの模範的な製造方法は、米国特許第６，８２７，７７２号、米国特許第６，３５８，４８７号及び米国特許第５，７７２，９７５号に開示されている。
【００１６】
（分散剤）
分散剤の選定は、分散剤を被覆した炭素粒子の要望される性能に基づくであろう。その分散剤は、高分子の分散剤であってもよい。その高分子の分散剤としては、アニオン性高分子分散剤、カチオン性高分子分散剤、非イオン性高分子分散剤及びこれらの組合せなどが挙げられる。
【００１７】
アニオン性高分子分散剤としては、親水性モノマーからなるポリマー、疎水性モノマーからなるポリマー、それらのポリマーの塩及びこれらの組合せなどが挙げられる。模範的なアニオン性親水性モノマーとしては、スチレンスルホン酸、α，β−エチレン性不飽和カルボン酸、α，β−エチレン性不飽和カルボン酸の誘導体、アクリル酸、アクリル酸の誘導体、メタクリル酸、メタクリル酸の誘導体、マレイン酸、マレイン酸の誘導体、イタコン酸、イタコン酸の誘導体、フマール酸、フマール酸の誘導体、又はそれらの組合せなどが挙げられる。模範的なアニオン性疎水性モノマーとしては、スチレン、スチレン誘導体、ビニルトルエン、ビニルトルエン誘導体、ビニルナフタレン、ビニルナフタレン誘導体、ブタジエン、ブタジエン誘導体、イソプレン、イソプレン誘導体、エチレン、エチレン誘導体、プロピレン、プロピレン誘導体、アクリル酸のアルキルエステル、メタクリル酸のアルキルエステル、又はそれらの組合せなどが挙げられる。
【００１８】
模範的な親水性モノマーの塩、疎水性モノマーの塩としては、カルボキシメチルセルロースのナトリウム塩、カルボキシメチルセルロースのアルカリ金属塩、カルボキシメチルセルロースのアンモニウムイオン、有機アンモニウムイオン、ホスホニウムイオン、スルホニウムイオン、オキソニウムイオン、スチボニウムイオン、スズイオン及びヨードニウムイオンなどのオニウム化合物塩、カルボキシメチルセルロースのナトリウム塩、又はそれらの組合せなどが挙げられる。
さらに、模範的なアニオン性高分子分散剤としては、ポリ（オキシエチレン）アルキルエーテルなどのポリ（オキシエチレン）基、又はポリ（オキシプロピレン）アルキルエーテル（ＰＯＡＥ）などのポリ（オキシプロピレン）基、水酸基、アクリルアミド、アクリルアミドの誘導体、（ジメチルアミノ）エチルメタクリレート、エトキシエチルメタクリレート、ブトキシエチルメタクリレート、エトキシトリエチレンメタクリレート、メトキシポリエチレングリコールメタクリレート、ビニルピロリドン、ビニルピリジン、ビニルアルコール、ポリビニルアルコール（ＰＶＡ）、アルキルエーテル、又はそれらの組合せなどが挙げられる。
カチオン性高分子分散剤は、第４級アンモニウム塩であってもよい。
【００１９】
非イオン性高分子分散剤としては、ポリ（ビニルピロリドン）（ＰＶＰ）、ポリプロピレングリコール、ビニルピロリドン−ビニルアセテート共重合体、又はこれらの組合せなどが挙げられる。
さらに、模範的な分散剤としては、ナフタレンスルホネート、ナフタレンスルホン酸ナトリウム塩、ナフタレンスルホン酸ナトリウム塩ポリマー、ナフタレンスルホン酸ナトリウム塩とホルムアルデヒドのポリマー、アルキレンオキサイドブロックコポリマー、スルホコハク酸モノアミド、スルホコハク酸モノアミドオクタデシルエステル、スルホコハク酸モノアミドトリカルボキシレートテトラナトリウム塩、スルホコハク酸モノアミドナトリウム塩、ビス−２−エチルヘキシルスルホコハク酸エステルナトリウム塩、スルホコハク酸モノアミドＮ−（１，２−ジカルボキシエチル）−Ｎ−オクタデシルエステルテトラナトリウム塩、ビス（トリデシル）スルホコハク酸モノアミドエステルナトリウム塩、ポリイソブテンサクシネート、ポリアクリル酸、硫酸化アルキルアリールエーテル、リン酸モノエステル、リン酸ジエステル、ゼラチン、ポリイソブテンサクシネート、ポリアクリレートアンモニウム塩、ポリ（アクリル酸ナトリウム塩）、又はこれらの組合せなどが挙げられる。
【００２０】
液状混合物中に存在するカーボンブラック粒子の重量に対する分散剤のパーセント重量は、約０．１重量％〜約５０重量％、約０．１重量％〜約４０重量％、約０．１重量％〜約３０重量％、約０．１重量％〜約２０重量％、約０．１重量％〜約１０重量％、約０．１重量％〜約１重量％、約１重量％〜約５０重量％、約０．５重量％〜約３０重量％、約１０重量％〜約５０重量％、約２０重量％〜約５０重量％、約３０重量％〜約５０重量％、約４０重量％〜約５０重量％からなる群から選ばれた重量範囲であってもよい。
【００２１】
（液体）
液体の選定は、使用される分散剤のタイプと、液体中のその分散剤の溶解度に基づくものであろうと理解されるべきである。実際に、その液体は、分散剤や炭素粒子に対して化学的に不活性であるべきである。その液体は、水、有機液体、及びそれらの組合せであることができる。有機液体は、飽和及び不飽和の芳香族炭化水素及び脂肪族炭化水素などの炭化水素液体からなる群から選定されることができる。その有機液体は、アルカン、アルケン、アルキン、ケトン、アルコール及びハロゲン化炭化水素からなる群から選定されることができる。模範的な炭化水素としては、Ｎ−メチル−２−ピロリディノン、ｎ−ヘプタン、シクロヘキサン、デカン、ドデカン、メチルナフタレン、四塩化炭素、クロロホルム、１−プロパノール、２−プロパノール、又はこれらの組合せなどが挙げられる。
【００２２】
（界面活性剤）
液状混合物は、１以上の界面活性剤を含有してもよい。
模範的な界面活性剤としては、特に限定されるものではなく、カルボキシメチル−セルロース−ナトリウム塩、ビス−２−エチルヘキシルスルホコハク酸ナトリウム塩、ゼラチン、ポリ−イソブテンコハク酸エステル、ポリアクリル酸アンモニウム塩、ポリ（アクリル酸ナトリウム塩）、アルキルアリールスルホネート、ブロックポリマー、カルボキシル化アルコールのエトキシレート、カルボキシル化アルキルフェノールのエトキシレート、エトキシル化アルコール、エトキシル化アルキルフェノール、グリコールエステル、リグニン、リグニン誘導体、ポリエチレングリコール、シリコーン系界面活性剤、エトキシル化アルキルフェノールサルフェート、エトキシル化アルキルフェノールスルホネート、縮合ナフタレンのスルホネート、ドデシルベンゼンスルホネート、トリデシルベンゼンスルホネート、ナフタレンスルホネート、アルキルナフタレンスルホネート、スルホスクシナメート、スルホスクシネート、及びスルホスクシネート誘導体などが挙げられる。
【００２３】
（表面改質剤）
液状混合物は、１以上の表面改質剤を含有してもよい。表面改質剤は、粒子表面に吸着し、立体障壁（バリアー）として作用し、炭素粒子の凝集を防ぐ。模範的な表面改質剤としては、特に限定されるものではなく、ジホスフェート、ポリホスフェート、ポリビニルアルコール、ポリビニルピロリドン、ポリ（オキシエチレン／オキシプロピレン）アルキルエーテル、及びメチルビニルエーテルマレイン酸無水物のコポリマーなどが挙げられる。
【００２４】
（せん断力）
一つの態様においては、その液状混合物は、充填床を有する室（チャンバー）の中に、供給される。付加手段（ｂ）は、（ｂ１）その液状混合物を充填床に通過させる手段を含んでもよい。通過手段（ｂ１）は、約１０〜１００，０００ｍ２／ｓ、約１０〜８０，０００ｍ２／ｓ、約１０〜６０，０００ｍ２／ｓ、約１０〜４０，０００ｍ２／ｓ、約１０〜２０，０００ｍ２／ｓ、約１０〜１０，０００ｍ２／ｓ、約１０〜８，０００ｍ２／ｓ、約１５〜６，０００ｍ２／ｓ、及び約２０〜５，０００ｍ２／ｓからなる群から選ばれた加速度で、その液状混合物を充填床に通過させる手段を含んでもよい。その通過手段（ｂ１）は、（ｂ２）室を回転させて、その液状混合物にせん断力を付加する手段を含んでもよい。それ故に、せん断力は、室が回転するにつれて、液体に付加される遠心力であってもよい。
【００２５】
充填床は、どのような形状であってもよい。好ましくは、充填床は、本質的に、円筒形状であり、及び／又は少なくとも１つの充填層を有する。
充填物は、ワイヤーメッシュ、多孔板、段ボール状板、海綿状充填物、及びこれらの組合せからなる群から選ばれたものであることができる。充填床における充填物の配置は、構造的であってもよいし、ランダムであってもよい。充填物は、金属物質、非金属物質、又はこれらの組合せからなるものであってもよい。
室の中には１を超えた充填床が存在することができることは理解されるであろう。
【００２６】
分散剤を被覆した炭素粒子の粒径は、液状混合物に作用する遠心力の大きさを変更することにより調整することができる。遠心力は、室の回転スピードを調整することにより、調整することができる。
手段（ｂ）において形成された分散剤を被覆したカーボンブラック粒子は、ナノサイズの粒子、マイクロサイズの粒子、又はそれらの組合せであってもよい。手段（ｂ）において形成された分散剤を被覆したカーボンブラック粒子は、手段（ａ）において供給されたカーボンブラック粒子よりも粒径が大きくてもよい。手段（ｂ）において形成された分散剤を被覆したカーボンブラック粒子は、約５ｎｍ〜約５００ｎｍ、約５ｎｍ〜約４００ｎｍ、約５ｎｍ〜約３００ｎｍ、約５ｎｍ〜約２００ｎｍ、約５ｎｍ〜約１００ｎｍ、約５ｎｍ〜約５０ｎｍ、約１０ｎｍ〜約５００ｎｍ、約１０ｎｍ〜約２５０ｎｍ、約１５ｎｍ〜約５００ｎｍ、約５０ｎｍ〜約５００ｎｍ、約１００ｎｍ〜約５００ｎｍ、約１０ｎｍ〜約３００ｎｍ、及び約１００ｎｍ〜約３００ｎｍからなる群から選ばれた粒径範囲を有してもよい。分散剤を被覆したカーボンブラック粒子の粒径は、手段（ｂ）において形成されたことが理解されるであろう。
【００２７】
分散剤を被覆した炭素粒子の粒径は、遠心力の大きさが増加するにつれて、減少する。従って、一つの態様においては、その製造方法は、液状混合物に作用する遠心力の大きさを変更して、分散剤を被覆した炭素粒子の粒径を調整する手段をさらに含む。分散剤を被覆した炭素粒子の粒径は、分散剤を被覆した炭素粒子が使用される種々の用途の要望によるであろうことは理解されるであろう。
【００２８】
（ベストモード）
分散剤を被覆した炭素粒子の製造方法の好ましい態様は、ここに開示されている。
この製造方法は、炭素粒子と分散剤を含有する液状混合物を供給する手段を含む。その液状混合物は、せん断力が付加され、分散剤を被覆した炭素粒子を形成する。
図３には、回転式充填床反応器１００の概要図が示されており、その回転式充填床反応器は、分散剤を被覆した炭素粒子の製造方法を実施するために適用できる。その反応器１００は、固定されている中空の軸１１４を有する室１０２を含んでおり、その軸１１４は、室１０２の中に垂直に延びている。中空の軸１１４は、縦動軸１１４ａ、末梢端１０３、及び中空軸１１４の中に液状供給物質を導くための近位の供給入口端１０４を有している。
【００２９】
また、反応器１００は、分散剤を被覆した炭素粒子を室１０２から除くための出口１０６を含む。
充填床１２０は、中空の軸１１４の末梢端１０３に装着されている。充填床は、充填床に連結された軸１０８に接触しているプーリー１０７を経てモーター１１６により運転され、軸と充填床を縦動軸１１４ａの周りで回転させる。充填床１２０は、入口隙間１２４を経て中空軸１１４と流体で繋がっている。
充填床１２０は、本質的には、円筒形状であり、メッシュサイズ０．０５ｍｍを有するワイヤーメッシュの複数の層を構造的に配置したものを含む。そのワイヤーメッシュは、ステンレス鋼からできている。
【００３０】
温度ジャケット１０８は、室１０２の周りを囲んでおり、室１０２の中の温度を調整する。温度ジャケット１０８は、加熱された流体を入れるためのジャケット入口１１０と、ジャケットから流体を出すためのジャケット出口１１２を含む。
近位の供給入口１０４は、液体供給タンク１３０にパイプ１２８で繋がっており、液体供給タンクにはその液状混合物が貯蔵されている。パイプ１２８に沿って配置されているポンプ１３２は、液状混合物を貯蔵タンクから反応器１００に送出す。
【００３１】
使用に際しては、液状混合物は、タンク１３０の中で、所定量の液体、分散剤及びカーボンブラック粒子を混合することにより調製される。調製された液状混合物は、ポンプ１３２の駆動により、近位の供給入口１０４を経て室１０２の中に送られる。
中空軸１１４の中への導入にあたり、液状混合物は、入口隙間１２４の方に送られ、充填床１２０が縦動軸１１４ａの周りを回転するにつれて、充填床１２０を通過する。充填床１２０の中では、液状混合物には、縦動軸１１４ａの周りを充填床１２０と中空軸１１４が回転動をすることにより生じる遠心力の形での高せん断力が課せられる。
【００３２】
充填床１２０の中で、液状混合物に加えられる遠心力の大きさは、充填床１２０の回転速度による。遠心力は、充填床１２０の中で、液状混合物を放射状に外側に押しやる。充填床１２０の中の充填物のメッシュが、液状混合物中の炭素粒子を切断し、分割し、より小さな粒径にし、それによって、表面積が増加し、液状混合物中に存在する分散剤は炭素粒子を被覆することができる。
【００３３】
分散剤は、細かい炭素粒子を被覆し、分散剤を被覆した炭素粒子を形成する。分散剤は、炭素粒子に表面電荷を付加し、分散剤を被覆した炭素粒子間に、静電的、立体的、又は立体電気的反発を生じさせる。分散剤を被覆した炭素粒子間の静電的、立体的、又は立体電気的反発は、粒子の凝集を減少又は消滅させる。さらに、分散剤を被覆した炭素粒子が凝集しないので、それらの粒子は、より狭い粒径分布を有し、その粒径分布は本質的に時間の経過につれても一定であり、それ故に、より安定している。分散中において、液状混合物は、充填床１２０を通過した後、出口１０６を出て、パイプ１１１を通過し、液体供給タンク１３０の中に送られ、連続分散のために、再び反応器１００に送出される。これは、予めセットされた分散時間がなくなるまで繰り返される。
【００３４】
液体中に懸濁された分散剤を被覆した炭素粒子は、生成物出口１０６を経て、室１０２から除かれる。その後、その懸濁された分散剤を被覆した炭素粒子は、最初にろ別されて続いてオーブン中で乾燥されることにより、液体から取り出され、分散剤を被覆したカーボンブラック粉体の乾燥粉体が得られる。
【実施例】
【００３５】
ベストモードを含む本発明の非限定的な実施例は、特定の実施例によりさらにより詳細に記載される。これらの実施例は、如何なる場合にも、本発明の範囲を限定するものとして考慮されるべきではない。
【００３６】
（実施例１）
粒径５０ｎｍのカーボンブラック粉体３００ｇ、ポリビニルアルコール分散剤（ＰＶＡ）５０ｇ、及び水２０００ｇを含有する液状混合物を、図３のタンク１３０に送り、その後、中空の軸１１４を経て、充填床１２０を通過させた。室１０２の温度は、ジャッケト１０８の中の流体温度を５０℃の温度に保つように、５０℃にセットされた。
反応器１００は、バッチ方式で操作された。このバッチ方式においては、液状混合物は、予めセットされた分散時間期間の間、充填床を連続的に通過させた。液状混合物は、充填床を通過させるに際し、パイプ１１１を通って出され、液状供給タンク１３０の中に流れ、そして、連続分散のために再び反応器１００の中に押出される。
【００３７】
充填床１２０は、モーター１１６により、１５００ｒｐｍの速度で回転し、充填床１２０の中で、遠心加速度４５００ｍ／ｓ２が達成される。
合計分散時間は、３時間であった。３時間の期間の終わりに、ポンプ１３２とモーター１１６は止められ、出口１０６が開けられ、分散剤を被覆した炭素粒子を含有する液状混合物は室１０２から出された。乾燥した分散剤を被覆した炭素粒子の平均粒径は約１８０ｎｍであった。
分散剤を被覆した炭素粒子はろ別され、１００℃でオーブン中で８時間乾燥され、乾燥した分散剤を被覆した炭素粒子が得られた。その分散剤を被覆した炭素粒子の粒径は、上記スラリー中の粒径と同じであった。
【００３８】
分散前のカーボンブラック粒子の倍率８００倍の走査型電子顕微鏡（ＳＥＭ）の顕微鏡写真が、図１Ａに示されている。図１Ｂは、カーボンブラック粒子のさらなる拡大図、すなわち、分散被覆が適用される前のカーボンブラック粉体の倍率６０２５倍を示している。その電子顕微鏡写真に示されているように、カーボンブラック粒子のサンプルは、最初にエタノール中に分散され、その後超音波処理を約５分間かけられたカーボンブラック粒子０．０５ｇから調製された。顕微鏡写真は、ＪＳＭ−６７００型走査型電子顕微鏡により、撮られた。図１Ａ及び図１Ｂから、分散被覆前のカーボンブラック粒子は凝集体を形成し、広い粒径分布を有していることが分かる。
【００３９】
この実施例で調製された分散剤を被覆したカーボンブラック粒子の倍率８０，０００倍の透過型電子顕微鏡（ＴＥＭ）の顕微鏡写真を、図２Ｂに示している。図２Ａは、この実施例で調製された分散剤を被覆したカーボンブラック粒子の倍率１２０，０００倍を示している。これらの顕微鏡写真は、日立−８００型透過型電子顕微鏡により撮られた。図２Ａ及び図２Ｂから、分散剤を被覆したカーボンブラック粒子は、炭素粒子の凝集が観察されていないので、増強された分散を示している。
【００４０】
図４は、分散剤で被覆する前の液状混合物中のカーボンブラック粉体の粒径分布を示している。読み取りは、ゼータプラス（ＺＥＴＡＰＬＵＳ）レーザ回折粒度計により得られた。また、レーザ回折粒度計は、半値幅読み取りを提供し、その半値幅は、粒径分布の標準偏差を表示するものである。５５３ｎｍの半値幅を有する２７００の大きな平均粒径が観察された。高い半値幅読み取りは、これらの粒子に対して広い粒径分布を示している。図５は、この実施例において調製した分散剤を被覆したカーボンブラック粒子の粒径分布を示している。読み取りは、ゼータプラス（ＺＥＴＡＰＬＵＳ）レーザ回折粒度計により得られた。１５．１ｎｍの半値幅を有する１８０の小さな平均粒径が観察された。低い半値幅読み取りは、狭い粒径分布を示している。
従って、本発明の製造方法は、安定しているものであって、凝集し、大きな粒子の一団を形成する傾向が小さいことを示し、狭い粒径分布を有する、分散剤を被覆した炭素粒子を形成する。
【００４１】
（実施例２）
粒径５０ｎｍのカーボンブラック粉体３００ｇ、ポリビニルアルコール分散剤（ＰＶＡ）８０ｇ、及びＮ−メチル−２−ピロリディノン（ＮＭＰ）３０００ｇを含有する液状混合物が、回転式充填床反応器１００の室１０２に送られる前に、タンク１３０の中で調製された。反応器１００は、室１０２の中の温度が２５℃で、遠心加速度が３０００ｍ／ｓ２にセットされた以外は、実施例１と同様に、バッチ方式で操作された。総分散時間は、３．０時間であった。
分散剤を被覆した粒子の平均粒径は、１３．２ｎｍの半値幅を有する１６０ｎｍあたりであることが測定された。
【００４２】
（実施例３）
粒径２５ｎｍのカーボンブラック粉体３５０ｇ、ポリ（オキシエチレン／オキシプロピレン）アルキルエーテル分散剤（ＰＯＡＥ）５０ｇ、及びＮ−メチル−２−ピロリディノン（ＮＭＰ）４０００ｇを含有する液状混合物が、回転式充填床反応器１００の室１０２に送られる前に、タンク１３０の中で調製された。反応器１００は、実施例２と同様の条件で、バッチ方式で操作された。総分散時間は、３．０時間であった。
分散剤を被覆した粒子の平均粒径は、１２．３ｎｍの半値幅を有する１４０ｎｍあたりであることが測定された。
【００４３】
（実施例４）
粒径２５ｎｍのカーボンブラック粉体３５０ｇ、ポリ（オキシエチレン／オキシプロピレン）アルキルエーテル分散剤（ＰＯＡＥ）５０ｇ、及びＮ−メチル−２−ピロリディノン（ＮＭＰ）４０００ｇを含有する液状混合物が、回転式充填床反応器１００の室１０２に送られる前に、タンク１３０の中で調製された。反応器１００は、室１０２の中の温度が７０℃にセットされた以外は、実施例３と同様の条件で、バッチ方式で操作された。総分散時間は、３．０時間であった。
分散剤を被覆した粒子の平均粒径は、１０．２ｎｍの半値幅を有する１２０ｎｍあたりであることが測定された。
【００４４】
（実施例５）
粒径２５ｎｍのカーボンブラック粉体３５０ｇ、ポリビニルピロリドン分散剤（ＰＶＰ）２５ｇ、及びポリ（オキシエチレン／オキシプロピレン）アルキルエーテル分散剤（ＰＯＡＥ）２５ｇを含有する液状混合物が、回転式充填床反応器１００の室１０２に送られる前に、タンク１３０の中で調製された。反応器１００は、実施例３と同様の条件で、バッチ方式で操作された。総分散時間は、３．０時間であった。
分散剤を被覆した粒子の平均粒径は、１０．４ｎｍの半値幅を有する１２０ｎｍあたりであることが測定された。
【００４５】
（実施例６）
粒径２５ｎｍのカーボンブラック粉体３５０ｇ、ポリ（オキシエチレン／オキシプロピレン）アルキルエーテル分散剤（ＰＯＡＥ）５０ｇ、及びＮ−メチル−２−ピロリディノン（ＮＭＰ）４０００ｇを含有する液状混合物が、回転式充填床反応器１００の室１０２に送られる前に、タンク１３０の中で調製された。反応器１００は、室１０２の中の温度が７０℃にセットされた以外は、実施例３と同様の条件で、バッチ方式で操作された。総分散時間は、２．０時間であった。
分散剤を被覆した粒子の平均粒径は、１２．５ｎｍの半値幅を有する１４０ｎｍあたりであることが測定された。
【００４６】
（応用）
この製造方法は、カーボンブラック粒子に限定されるものではなく、他のタイプの炭素粒子を分散するために使用することができると理解すべきである。
この製造方法から得られる分散剤を被覆した粒子は、安定であり、狭い粒径分布を有することを理解すべきである。液状混合物に適用されるせん断力は、炭素粒子の凝集を切断及び分割し、小さい粒径にし、これによって、分散剤が被覆できる表面積を増加させる。分散剤の被覆は、炭素粒子に表面電荷を付加し、炭素粒子間に、静電的反発を生じさせ、凝集の形成を妨げる。
【００４７】
分散剤を被覆した粒子の粒径は、液状混合物へ付加されるせん断力の加速度を変化させることにより調整することができると理解すべきである。従って、要求される応用に対して望まれる粒径の分散剤を被覆した粒子を得ることができる。
グラインダーによる粉砕、ミルによる粉砕、高速混合などを含む従来の分散方法に比較して、この製造方法は、炭素粒子と充填床内の充填物間のより少ない機械的接触を含むことを理解すべきである。従って、炭素粒子に対し最小の構造的損傷が達成される。
【００４８】
この製造方法は、従来の分散方法に比較して、比較的短い時間で、分散剤を被覆した粒子を製造することができることを理解すべきである。これは、液状混合物を充填床の中に高速度で通過させるために、液状混合物に適用される高いせん断力によるものであると理解すべきである。
この製造方法の容量は、製造物の安定性や、粒径分布に影響を及ぼすことなく、大量の分散剤を被覆した粒子を形成するためにスケールアップすることができると理解すべきである。
本発明の種々の他の改質や、適合は、本発明の精神や範囲から離れることなく、前述の開示を読んだ後、当業者に明らかであることは明白であり、また、全てのこのような改質や適合が添付するクレームの範囲内であることが指向されている。
【図面の簡単な説明】
【００４９】
添付図面は、開示された態様を示しており、開示された態様の原理を説明するための役割を果たす。しかしながら、図面は、例示の目的のためにのみ図示されたものであり、発明の限定の定義として図示されたものではない。
【図１Ａ】図１Ａは、実施例１において使用された分散前のカーボンブラック粉体の倍率８００倍のＳＥＭ顕微鏡写真を示している。
【図１Ｂ】図１Ｂは、実施例１において使用された分散前のカーボンブラック粉体の倍率６０２５倍のＳＥＭ顕微鏡写真を示している。
【図２Ａ】図２Ａは、開示された態様に従って、実施例１において調製した分散されたカーボンブラック粉体の倍率１２０，０００倍のＴＥＭ顕微鏡写真を示している。
【図２Ｂ】図２Ｂは、開示された態様に従って、実施例１において調製した分散されたカーボンブラック粉体の倍率８０，０００倍のＴＥＭ顕微鏡写真を示している。
【図３】図３は、回転式充填床反応器の概要図を示している。
【図４】図４は、実施例１において使用された分散前のカーボンブラック粉体の粒径分布を示している。
【図５】図５は、実施例１において調製した分散されたカーボンブラック粉体の粒径分布を示している。
【図１Ａ】
2008542517.tif 000003
【図１Ｂ】
2008542517.tif 000004
【図２Ａ】
2008542517.tif 000005
【図２Ｂ】
2008542517.tif 000006
【図３】
2008542517.tif 000007
【図４】
2008542517.tif 000008
【図５】
2008542517.tif 000009
【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
（ａ）充填床を有する室の中に、炭素粒子と分散剤を含有する液状混合物を供給する手段、及び
（ｂ）その液状混合物を該充填床に通過させることにより、その液状混合物にせん断力を付加し、それによって、該炭素粒子に対して減少した粒径を有する分散剤を被覆した炭素粒子を形成する手段を含むことを特徴とする分散剤を被覆した炭素粒子の製造方法。
【請求項２】
該付加手段（ｂ）が、（ｂ１）充填床を回転させて、その液状混合物を充填床に通過させる手段を含む請求項１に記載の分散剤を被覆した炭素粒子の製造方法。
【請求項３】
（ｃ）形成された分散剤を被覆した炭素粒子をその液体から除去する手段を含む請求項１に記載の分散剤を被覆した炭素粒子の製造方法。
【請求項４】
該除去手段（ｃ）が、（ｃ１）形成された分散剤を被覆した炭素粒子をその液状混合物からろ別する手段、及び（ｃ２）そのろ別された分散剤を被覆した炭素粒子を乾燥する手段を含む請求項３に記載の分散剤を被覆した炭素粒子の製造方法。
【請求項５】
炭素粒子が、アセチレンブラック、チャンネルブラック、ファーナンスブラック、ランプブラック、サーマルブラック及びそれらの組合せからなる群から選ばれるカーボンブラック粒子である請求項１に記載の分散剤を被覆した炭素粒子の製造方法。
【請求項６】
分散剤を被覆した炭素粒子が、ナノサイズの粒子、マイクロサイズの粒子、又はそれらの組合せである請求項１に記載の分散剤を被覆した炭素粒子の製造方法。
【請求項７】
付加手段（ｂ）が、（ｂ２）約１０〜１００，０００ｍ２／ｓ、約１０〜８０，０００ｍ２／ｓ、約１０〜６０，０００ｍ２／ｓ、約１０〜４０，０００ｍ２／ｓ、約１０〜２０，０００ｍ２／ｓ、約１０〜１０，０００ｍ２／ｓ、約１０〜８，０００ｍ２／ｓ、約１５〜６，０００ｍ２／ｓ、及び約２０〜５，０００ｍ２／ｓからなる群から選ばれた加速度で、その液状混合物を充填床に通過させる手段を含む請求項１に記載の分散剤を被覆した炭素粒子の製造方法。
【請求項８】
（ｄ）その液状混合物に作用するせん断力の大きさを変化させて、分散剤を被覆した炭素粒子の粒径を調節する手段を、さらに含む請求項１に記載の分散剤を被覆した炭素粒子の製造方法。
【請求項９】
供給手段（ａ）が、（ａ１）その液状混合物と共に、界面活性剤を供給する手段を含む請求項１に記載の分散剤を被覆した炭素粒子の製造方法。
【請求項１０】
該供給手段（ａ）が、（ａ２）炭素粒子の重量に対して、約０．１重量％〜約５０重量％、約０．１重量％〜約４０重量％、約０．１重量％〜約３０重量％、約０．１重量％〜約２０重量％、約０．１重量％〜約１０重量％、約０．１重量％〜約１重量％、約１重量％〜約５０重量％、約０．５重量％〜約３０重量％、約１０重量％〜約５０重量％、約２０重量％〜約５０重量％、約３０重量％〜約５０重量％、約４０重量％〜約５０重量％からなる群から選ばれた重量％の量で、その分散剤の量を供給する手段を含む請求項１に記載の分散剤を被覆した炭素粒子の製造方法。
【請求項１１】
分散剤が、高分子分散剤である請求項１に記載の分散剤を被覆した炭素粒子の製造方法。
【請求項１２】
高分子分散剤が、アニオン性高分子分散剤、カチオン性高分子分散剤、非イオン性高分子分散剤及びこれらの組合せからなる群から選ばれたものである請求項１１に記載の分散剤を被覆した炭素粒子の製造方法。
【請求項１３】
アニオン性高分子分散剤が、親水性モノマーからなるポリマー、疎水性モノマーからなるポリマー、それらのポリマーの塩及びこれらの組合せからなる群から選ばれたものである請求項１２に記載の分散剤を被覆した炭素粒子の製造方法。
【請求項１４】
液状混合物の液体が、水、液状炭化水素及びそれらの組合せからなる群から選ばれたものである請求項１に記載の分散剤を被覆した炭素粒子の製造方法。
【請求項１５】
液状炭化水素が、N−メチル−２−ピロリディノン、ｎ−ヘプタン、シクロヘキサン、デカン、ドデカン、メチルナフタレン、四塩化炭素、クロロホルム、１−プロパノール、２−プロパノール及びそれらの組合せからなる群から選ばれたものである請求項１４に記載の分散剤を被覆した炭素粒子の製造方法。
【請求項１６】
分散剤を被覆した炭素粒子の粒径が、約５ｎｍ〜約５００ｎｍ、約５ｎｍ〜約４００ｎｍ、約５ｎｍ〜約３００ｎｍ、約５ｎｍ〜約２００ｎｍ、約５ｎｍ〜約１００ｎｍ、約５ｎｍ〜約５０ｎｍ、約２５０ｎｍ、約１５ｎｍ〜約５００ｎｍ、約５０ｎｍ〜約５００ｎｍ、約１００ｎｍ〜約５００ｎｍ、約１０ｎｍ〜約３００ｎｍ、及び約１００ｎｍ〜約３００ｎｍからなる群から選ばれたものである請求項１に記載の分散剤を被覆した炭素粒子の製造方法。
【請求項１７】
充填床の充填物が、ワイヤーメッシュ、多孔板、段ボール状板、海綿状充填物、及びこれらの組合せからなる群から選ばれたものである請求項１に記載の分散剤を被覆した炭素粒子の製造方法。
【請求項１８】
（ｅ）その付加手段（ｂ）の前又はその付加手段（ｂ）の間に、炭素粒子の粒径を減少させる手段を含む請求項１に記載の分散剤を被覆した炭素粒子の製造方法。
【請求項１９】
（ｆ）その付加手段（ｂ）の前又はその付加手段（ｂ）の間に、その液状混合物を充填床に通過させることにより、炭素粒子の粒径を減少させる手段を含む請求項１に記載の分散剤を被覆した炭素粒子の製造方法。
【請求項２０】
約３℃〜約９５℃、約１０℃〜約９５℃、約２０℃〜約９５℃、約２０℃〜約９５℃、約３０℃〜約９５℃、約４０℃〜約９５℃、及び約４０℃〜約８０℃からなる群から選ばれた温度で、その液状混合物を維持する請求項１に記載の分散剤を被覆した炭素粒子の製造方法。
【請求項２１】
供給手段（ａ）が、（ａ３）その液状混合物と共に表面改質剤を供給する手段を含む請求項１に記載の分散剤を被覆した炭素粒子の製造方法。
【請求項２２】
請求項１の製造方法から得られた分散剤を被覆した炭素粒子の懸濁液。
【請求項２３】
請求項１の製造方法から得られた分散剤を被覆した炭素粉末。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
（ａ）充填床を有する室の中に、炭素粒子と分散剤を含有する液状混合物を供給する手段、及び
（ｂ）その液状混合物を該充填床に通過させることにより、その液状混合物にせん断力を付加し、それによって、該炭素粒子に対して減少した粒径を有する分散剤を被覆した炭素粒子を形成する手段を含むことを特徴とする分散剤を被覆した炭素粒子の製造方法。
【請求項２】
該付加手段（ｂ）が、（ｂ１）充填床を回転させて、その液状混合物を充填床に通過させる手段を含む請求項１に記載の分散剤を被覆した炭素粒子の製造方法。
【請求項３】
（ｃ）形成された分散剤を被覆した炭素粒子をその液体から除去する手段を含む請求項１に記載の分散剤を被覆した炭素粒子の製造方法。
【請求項４】
該除去手段（ｃ）が、（ｃ１）形成された分散剤を被覆した炭素粒子をその液状混合物からろ別する手段、及び（ｃ２）そのろ別された分散剤を被覆した炭素粒子を乾燥する手段を含む請求項３に記載の分散剤を被覆した炭素粒子の製造方法。
【請求項５】
炭素粒子が、アセチレンブラック、チャンネルブラック、ファーナンスブラック、ランプブラック、サーマルブラック及びそれらの組合せからなる群から選ばれるカーボンブラック粒子である請求項１に記載の分散剤を被覆した炭素粒子の製造方法。
【請求項６】
分散剤を被覆した炭素粒子が、ナノサイズの粒子、マイクロサイズの粒子、又はそれらの組合せである請求項１に記載の分散剤を被覆した炭素粒子の製造方法。
【請求項７】
付加手段（ｂ）が、（ｂ２）約１０〜１００，０００ｍ２／ｓ、約１０〜８０，０００ｍ２／ｓ、約１０〜６０，０００ｍ２／ｓ、約１０〜４０，０００ｍ２／ｓ、約１０〜２０，０００ｍ２／ｓ、約１０〜１０，０００ｍ２／ｓ、約１０〜８，０００ｍ２／ｓ、約１５〜６，０００ｍ２／ｓ、及び約２０〜５，０００ｍ２／ｓからなる群から選ばれた加速度で、その液状混合物を充填床に通過させる手段を含む請求項１に記載の分散剤を被覆した炭素粒子の製造方法。
【請求項８】
（ｄ）その液状混合物に作用するせん断力の大きさを変化させて、分散剤を被覆した炭素粒子の粒径を調節する手段を、さらに含む請求項１に記載の分散剤を被覆した炭素粒子の製造方法。
【請求項９】
供給手段（ａ）が、（ａ１）その液状混合物と共に、界面活性剤を供給する手段を含む請求項１に記載の分散剤を被覆した炭素粒子の製造方法。
【請求項１０】
該供給手段（ａ）が、（ａ２）炭素粒子の重量に対して、約０．１重量％〜約５０重量％、約０．１重量％〜約４０重量％、約０．１重量％〜約３０重量％、約０．１重量％〜約２０重量％、約０．１重量％〜約１０重量％、約０．１重量％〜約１重量％、約１重量％〜約５０重量％、約０．５重量％〜約３０重量％、約１０重量％〜約５０重量％、約２０重量％〜約５０重量％、約３０重量％〜約５０重量％、約４０重量％〜約５０重量％からなる群から選ばれた重量％の量で、その分散剤の量を供給する手段を含む請求項１に記載の分散剤を被覆した炭素粒子の製造方法。
【請求項１１】
分散剤が、高分子分散剤である請求項１に記載の分散剤を被覆した炭素粒子の製造方法。
【請求項１２】
高分子分散剤が、アニオン性高分子分散剤、カチオン性高分子分散剤、非イオン性高分子分散剤及びこれらの組合せからなる群から選ばれたものである請求項１１に記載の分散剤を被覆した炭素粒子の製造方法。
【請求項１３】
アニオン性高分子分散剤が、親水性モノマーからなるポリマー、疎水性モノマーからなるポリマー、それらのポリマーの塩及びこれらの組合せからなる群から選ばれたものである請求項１２に記載の分散剤を被覆した炭素粒子の製造方法。
【請求項１４】
液状混合物の液体が、水、液状炭化水素及びそれらの組合せからなる群から選ばれたものである請求項１に記載の分散剤を被覆した炭素粒子の製造方法。
【請求項１５】
液状炭化水素が、N−メチル−２−ピロリディノン、ｎ−ヘプタン、シクロヘキサン、デカン、ドデカン、メチルナフタレン、四塩化炭素、クロロホルム、１−プロパノール、２−プロパノール及びそれらの組合せからなる群から選ばれたものである請求項１４に記載の分散剤を被覆した炭素粒子の製造方法。
【請求項１６】
分散剤を被覆した炭素粒子の粒径が、約５ｎｍ〜約５００ｎｍ、約５ｎｍ〜約４００ｎｍ、約５ｎｍ〜約３００ｎｍ、約５ｎｍ〜約２００ｎｍ、約５ｎｍ〜約１００ｎｍ、約５ｎｍ〜約５０ｎｍ、約１０ｎｍ〜約５００ｎｍ、約１０ｎｍ〜約２５０ｎｍ、約１５ｎｍ〜約５００ｎｍ、約５０ｎｍ〜約５００ｎｍ、約１００ｎｍ〜約５００ｎｍ、約１０ｎｍ〜約３００ｎｍ、及び約１００ｎｍ〜約３００ｎｍからなる群から選ばれたものである請求項１に記載の分散剤を被覆した炭素粒子の製造方法。
【請求項１７】
充填床の充填物が、ワイヤーメッシュ、多孔板、段ボール状板、海綿状充填物、及びこれらの組合せからなる群から選ばれたものである請求項１に記載の分散剤を被覆した炭素粒子の製造方法。
【請求項１８】
（ｅ）その付加手段（ｂ）の前又はその付加手段（ｂ）の間に、炭素粒子の粒径を減少させる手段を含む請求項１に記載の分散剤を被覆した炭素粒子の製造方法。
【請求項１９】
（ｆ）その付加手段（ｂ）の前又はその付加手段（ｂ）の間に、その液状混合物を充填床に通過させることにより、炭素粒子の粒径を減少させる手段を含む請求項１に記載の分散剤を被覆した炭素粒子の製造方法。
【請求項２０】
約３℃〜約９５℃、約１０℃〜約９５℃、約２０℃〜約９５℃、約２０℃〜約９５℃、約３０℃〜約９５℃、約４０℃〜約９５℃、及び約４０℃〜約８０℃からなる群から選ばれた温度で、その液状混合物を維持する請求項１に記載の分散剤を被覆した炭素粒子の製造方法。
【請求項２１】
供給手段（ａ）が、（ａ３）その液状混合物と共に表面改質剤を供給する手段を含む請求項１に記載の分散剤を被覆した炭素粒子の製造方法。
【請求項２２】
請求項１の製造方法から得られた分散剤を被覆した炭素粒子の懸濁液。
【請求項２３】
請求項１の製造方法から得られた分散剤を被覆した炭素粉末。
【国際調査報告】
2008542517.tif 000010
2008542517.tif 000011
2008542517.tif 000012